(57)【要約】  異方性希土類ボンド磁石は、等方性ボンド磁石よりも磁気特性が優れているが、現状温度特性、耐食性、磁石コストに問題があり大量に普及していない。一方焼結磁石屑リサイクルについては、溶解合金化し磁石合金を得、酸化物の還元を用いる等方法があるが、SmCoとNd磁石の分離が不可避、かつ一旦希土類酸化物の状態に戻す必要があり、低コストかつ高効率に再利用する方法が現状見つかっていない。  本提案は、本焼結磁石屑を活用して市販の等方性ボンド磁石よりも優れ省エネ、省資源で環境に優しい新規な異方性ボンド磁石とその製造方法を提案するものであり、粉砕、ひずみとり焼鈍熱処理、混錬、磁場成型によって異方性ボンド磁石を製造するものである。【特許請求の範囲】
【請求項１】
希土類異方性焼結磁石から製造した異方性希土類ボンド磁石であって、
鉄（Ｆｅ）以外の成分として、少なくともネオジム（Ｎｄ）を１３〜３５ｗｔ％、ホウ素（Ｂ）を０．３〜１．３ｗｔ％、サマリウム（Ｓｍ）を０〜３０ｗｔ％、コバルト（Ｃｏ）を０〜１５ｗｔ％、ニッケル（Ｎｉ）を０〜５．５ｗｔ％、アルミニウム（Ａｌ）を０〜５．５ｗｔ％を含み、かつ、ニッケル（Ｎｉ）とアルミニウム（Ａｌ）を合わせて０．３ｗｔ％以上を含み、残部を鉄（Ｆｅ）とし、最大エネルギー積（ＢＨ）ｍａｘが９６から２７０ｋＪ／ｍ３の磁気特性を有すること、並びに
粉砕した前記原料の粒子平均粒径が３０〜２００μｍ（ミクロン）、かつ各粒子を形成する主相の平均結晶粒径が１〜１５μｍ（ミクロン）の組織構造を有することを特徴とする、異方性希土類ボンド磁石。
【請求項２】
希土類異方性燒結磁石を原料として異方性希土類ボンド磁石の製造方法であって、前記希土類異方性燒結磁石を不活性雰囲気下で機械的に粉砕する工程と、前記粉砕した材料を高真空または不活性雰囲気下で４００から６００℃の温度で保持時間１２時間以上のひずみ取焼鈍処理する工程と、前記ひずみ取焼鈍処理した材料とバインダーを混錬し、磁場成型する工程とからなることを特徴とする、異方性希土類ボンド磁石の製造方法。
【請求項３】
前記希土類異方性燒結磁石が回収屑である、請求項２に記載の異方性希土類ボンド磁石の製造方法。
【請求項４】
前記希土類異方性燒結磁石がネオジム焼結磁石回収屑、又はネオジム焼結磁石回収屑とサマリウムコバルト焼結磁石回収屑との混合物であることを特徴とする請求項３に記載の異方性希土類ボンド磁石の製造方法。
【請求項５】
前記希土類異方性燒結磁石回収屑が混合屑である場合、粉砕工程に供する前に、あらかじめ回収屑をサンプリングし、回収磁石素材の成分分析を行い、ネオジウムおよびネオジウムとサマリウムの組成を確認する工程を含む、請求項３に記載の異方性希土類ボンド磁石の製造方法。
【請求項６】
前記磁場成型が圧縮成型工程を含み、該圧縮成型工程において、湿式成型方法を用いることを特徴とする請求項２に記載の異方性希土類ボンド磁石の製造方法。
【請求項７】
前記圧縮成型工程において、圧縮成型後にＣＩＰ工程を加える２段プレス成型を行うことを特徴とする請求項６に記載の異方性希土類ボンド磁石の製造方法。
【発明の詳細な説明】
【技術分野】
【０００１】
本発明は、希土類異方性焼結磁石から製造した異方性希土類ボンド磁石およびその製造方法に関する。
【背景技術】
【０００２】
希土類焼結磁石は省エネ、機器の小型軽量化、高性能化のニーズを背景に家電、パソコン、デジカメ、携帯電話、事務機のOA、モータ等のFA機器、最近ではCO２温暖化問題によりハイブリッド自動車、電気自動車等の用途も加わり、これら需要は益々拡大する勢いでありその消費量も年々増大している。【０００３】
希土類焼結磁石に含まれる希土類は日本には殆ど無く、中国、米国、オーストラリアからの輸入に１００％依存し、その９５％以上は中国である。近年長期的な希土類（以下適宜「ＲＥ」と記載する。）資源の供給が懸念されており、希土類資源問題は日本の先端技術を維持するために極めて重要な課題である。【０００４】
上述のように今後廃棄される希土類焼結磁石スクラップ量が増加することが予測され、これら希少資源である希土類元素が相当量含まれるため、その回収と再利用技術が求められている。【０００５】
希土類磁石屑は再度溶解し合金化して磁石合金を得る提案が多くなされている（例えば、特許文献１）。これらは再度磁石製品を製造する為に再溶解、合金化のみならず、さらに粉砕、成型、燒結、熱処理の磁石工程が必要であり、現状ＲＥ原料新規購入の方がコストメリットが高い。また磁石屑を各希土類に分離した後還元する工程（特許文献２）や脱炭素処理とＣａ還元工程を取る方法（特許文献３）,脱炭素、還元、洗浄工程が必要である（特許文献４）。また工場廃液コストが高く、環境対策上も問題が大きい。あるいはまたこれら回収工程リサイクル時に不純物であるメッキ除去の方法（特許文献５）や接着剤除去（特許文献６）も必要でありいまだ実用化されていない。 
【先行技術文献】
【特許文献】
【０００６】
【特許文献１】特開２００３―１１３４２９
【特許文献２】特開２００２―６０８５５
【特許文献３】特開２００４―９１８１１
【特許文献４】特開２００５―５７１９１
【特許文献５】特開２００１―４０４２５
【特許文献６】特開２００３―１７６４５９
【発明の概要】
【発明が解決しようとする課題】
【０００７】
上記したように、現状希土類燒結磁石市中屑を低コストかつ有効にリサイクルする方法が見つかっていない。本発明は希土類焼結磁石をリサイクルした新規な異方性希土類ボンド磁石とその製造方法を提案するものである。【０００８】
以上の背景の下で希土類焼結磁石市中屑を有効活用して従来以上の高い磁気特性、温度特性、耐食性を具備する異方性ボンド磁石を提供することにある。
【課題を解決するための手段】
【０００９】
本発明は、高性能な異方性希土類ボンド磁石を提供することを目的として、従来の希土類磁石材料のリサイクル工程を全く用いず、酸等廃液処理問題も全く無く、またSm、Ndの分離精製工程も不要、Ｎｉメッキ等の磁石表面処理皮膜の剥離も不要、接着剤除去も不要なる磁気特性としては市販のNd燒結磁石よりも劣るが、省エネ、省資源で環境に優しい市販の等方性ボンド磁石よりも優れた新規な異方性希土類ボンド磁石およびその製造方法を提供するものであり、以下のような特徴を有する。【００１０】
〔１〕鉄（Ｆｅ）以外の成分として、少なくともネオジム（Ｎｄ）を１３〜３５ｗｔ％、ホウ素（Ｂ）を０．３〜１．３ｗｔ％、サマリウム（Ｓｍ）を０〜３０ｗｔ％、コバルト（Ｃｏ）を０〜１５ｗｔ％、ニッケル（Ｎｉ）を０〜５．５ｗｔ％、アルミニウム（Ａｌ）を０〜５．５ｗｔ％を含み、かつ、ニッケル（Ｎｉ）とアルミニウム（Ａｌ）を合わせて０．３ｗｔ％以上を含み、残部を鉄（Ｆｅ）とし、最大エネルギー積（ＢＨ）ｍａｘが９６から２７０ｋＪ／ｍ３の磁気特性を有すること、並びに粉砕した前記原料の粒子平均粒径が３０〜２００μｍ（ミクロン）、かつ各粒子を形成する主相の平均結晶粒径が１〜１５μｍ（ミクロン）の組織構造を有することを特徴とする、異方性希土類ボンド磁石。【００１１】
〔２〕希土類異方性燒結磁石を原料として異方性希土類ボンド磁石の製造方法であって、前記希土類異方性燒結磁石を不活性雰囲気下で機械的に粉砕する工程と、前記粉砕した材料を高真空または不活性雰囲気下で４００から６００℃の温度で保持時間１２時間以上のひずみ取焼鈍処理する工程と、前記ひずみ取焼鈍処理した材料とバインダーを混錬し、磁場成型する工程とからなることを特徴とする、異方性希土類ボンド磁石の製造方法。【００１２】
〔３〕前記希土類異方性燒結磁石が回収屑である、前記〔２〕に記載の異方性希土類ボンド磁石の製造方法。【００１３】
〔４〕前記希土類異方性燒結磁石がネオジム焼結磁石回収屑、又はネオジム焼結磁石回収屑とサマリウムコバルト焼結磁石回収屑との混合物であることを特徴とする前記〔３〕に記載の異方性希土類ボンド磁石の製造方法。【００１４】
〔５〕前記希土類異方性燒結磁石回収屑が混合屑である場合、粉砕工程に供する前に、あらかじめ回収屑をサンプリングし、回収磁石素材の成分分析を行い、ネオジウムおよびネオジウムとサマリウムの組成を確認する工程を含む、前記〔３〕に記載の異方性希土類ボンド磁石の製造方法。【００１５】
〔６〕前記磁場成型が圧縮成型工程を含み、該圧縮成型工程において、湿式成型方法を用いることを特徴とする前記〔２〕に記載の異方性希土類ボンド磁石の製造方法。【００１６】
〔７〕前記圧縮成型工程において、圧縮成型後にＣＩＰ工程を加える２段プレス成型を行うことを特徴とする前記〔６〕に記載の異方性希土類ボンド磁石の製造方法。
【発明の効果】
【００１７】
本発明によれば、著しく優れた磁気特性を有する異方性希土類ボンド磁石を得ることができる。また、本発明に係る異方性ボンド磁石の性能上の最大の特徴のひとつは耐熱性、具体的には熱減磁特性である。【００１８】
また、本発明の異方性希土類ボンド磁石の磁石性能上の更なる特徴の一つは高い耐食性であり、本磁石が長期間の使用に十分適用可能な長期安定性を有していることである。【００１９】
さらに、本発明の製造方法によると、従来提案されている希土類焼結磁石のリサイクル手法の一つである希土類磁石屑を再度溶解し合金化して磁石合金を得る必要がなく希土類焼結磁石を再利用することができる。【００２０】
また、本発明によれば、磁石に付着する接着剤の除去とNiメッキ、Alメッキあるいはエポキシ樹脂等の表面処理剥離除去の前工程なしに、異方性希土類ボンド磁石を製造できるため製造工程の簡略化ができる。【００２１】
さらに、本発明は、希土類焼結磁石の廃磁石にSmCo磁石が含まれている場合であっても、従来不可避であったSmCoとNd磁石屑のRE精製時の分離工程が全く不要になる。従来は、回収屑を焼結磁石用途への利用を目的としているが、本発明はボンド磁石への適用である。本発明のボンド磁石製造の工程中には、高温処理工程が無く、個々のボンド磁石粉末が独立した磁気特性を示す為任意の混合が可能となる。【００２２】
すなわち、本発明の特徴は、上述のＳｍＣｏ磁石、Ｎｄ磁石の相互の分離回収の問題点が無いこと、現状の磁石再利用工程において不可避である磁石表面処理皮膜の剥離除去が不要、接着剤の除去のほとんど不要かつ再利用出来る磁石材料組成において、表面処理材料であるNi,AI,Cr量や不純物元素であるOやC量の回収材料制限が全く無く、ほとんどあらゆる希土類焼結磁石市中屑の回収が可能であることである。【００２３】
また本磁石の成型工程に関しては、成型時に発生する表面亀裂や破損の極めて少ないために耐食信頼性の優れたボンド磁石粉末を提供できる利点もこの材料が微結晶焼結材料を原料とするという理由で内包する。【００２４】
本発明の更なる特徴は、このように原料として異方性希土類燒結磁石原料を利用することを特徴とするため為、従来の異方性希土類ボンド磁石よりもはるかに高い保磁力と高い耐熱性（すなわち、後述のように定義する規格化角型比ｐ値（ｐ＝Hk/HcJ）が高い）が得られることである。
【発明を実施するための形態】
【００２５】
本発明に係る異方性希土類ボンド磁石は、希土類異方性焼結磁石から製造した異方性希土類ボンド磁石である。原料となる希土類異方性焼結磁石としては、市中から回収された異方性希土類燒結磁石を使用することができる。市中回収屑には、等方性Ndボンド磁石、等方性full dense（稠密）Nd磁石もありこれらの回収屑も混合して回収再利用するアイデアもあるが、本発明では、これらよりも希土類異方性焼結磁石を用いることが好ましい。即ち、異方性希土類焼結磁石は合金溶解、粉砕、磁場成型、焼結、熱処理、加工、表面処理の非常に長い工程、即ち屑といえども“付加価値の非常に高い回収屑”であり、リユース、エネルギー再利用効率をそれ以外の磁石の混合により低下させるのは望ましくないからである。本発明は高付加価値の異方性希土類焼結磁石材料でかつさまざまな回収屑の素性を考慮し最大限の屑回収再利用を視野に置いたことが特徴である。
【００２６】
本発明の回収された希土類燒結磁石とは、いわゆるNd系燒結磁石であるが、一部市場に使用され回収屑として出回っているSmCo系燒結磁石も原料とすることができることが特徴である。
【００２７】
より好ましくは、ネオジム焼結磁石回収屑、又はネオジム焼結磁石回収屑とサマリウムコバルト焼結磁石回収屑との混合物を用いる。
【００２８】
すなわち、回収した希土類異方性焼結磁石から製造しているにも関わらず、最大エネルギー積（ＢＨ）ｍａｘが従来の異方性希土類ボンド磁石と同等又はそれを上回る９６から２７０ｋＪ／ｍ３の磁気特性を有する異方性希土類ボンド磁石を製造するためには、磁石の組成として、鉄（Ｆｅ）以外の成分として、少なくともネオジム（Ｎｄ）を１３〜３５ｗｔ％、ホウ素（Ｂ）を０．３〜１．３ｗｔ％、サマリウム（Ｓｍ）を０〜３０ｗｔ％、コバルト（Ｃｏ）を０〜１５ｗｔ％、ニッケル（Ｎｉ）を０〜５．５ｗｔ％、アルミニウム（Ａｌ）を０〜５．５ｗｔ％を含み、かつ、ニッケル（Ｎｉ）とアルミニウム（Ａｌ）を合わせて０．３ｗｔ％以上を含んでいることが必要である。
【００２９】
好ましくは、最大エネルギー積（ＢＨ）ｍａｘが１７０から２７０ｋＪ／ｍ３の磁気特性を有する異方性希土類ボンド磁石であり、それを製造するためには、磁石の組成として、鉄（Ｆｅ）以外の成分として、少なくともネオジム（Ｎｄ）を１７〜３３ｗｔ％、ホウ素（Ｂ）を０．５５〜１．２５ｗｔ％、サマリウム（Ｓｍ）を０〜１４ｗｔ％、コバルト（Ｃｏ）を０〜１３ｗｔ％、ニッケル（Ｎｉ）を０〜４．９ｗｔ％、アルミニウム（Ａｌ）を０〜４．８ｗｔ％を含み、かつ、ニッケル（Ｎｉ）とアルミニウム（Ａｌ）を合わせて０．３ｗｔ％以上を含んでいることが必要である。
【００３０】
さらに好ましくは、最大エネルギー積（ＢＨ）ｍａｘが２０５から２７０ｋＪ／ｍ３の磁気特性を有する異方性希土類ボンド磁石であり、それを製造するためには、磁石の組成として、鉄（Ｆｅ）以外の成分として、少なくともネオジム（Ｎｄ）を２０〜３０ｗｔ％、ホウ素（Ｂ）を０．８〜１．１ｗｔ％、サマリウム（Ｓｍ）を０〜８ｗｔ％、コバルト（Ｃｏ）を０〜８ｗｔ％、ニッケル（Ｎｉ）を０〜３．５ｗｔ％、アルミニウム（Ａｌ）を０〜３．５ｗｔ％を含み、かつ、ニッケル（Ｎｉ）とアルミニウム（Ａｌ）を合わせて０．３ｗｔ％以上を含んでいることが必要である。
【００３１】
本発明においては、回収された希土類燒結磁石を原料とするため通常ＡＬコーティング、Ｎｉ−コーティングがされていることで、ＡｌとＮｉ成分が、通常ニッケル（Ｎｉ）とアルミニウム（Ａｌ）を合わせて０．３ｗｔ％以上、場合によっては、１ｗｔ％以上含まれている。ＡｌまたはＮｉの含有量は、それぞれ最大５．５ｗｔ％まで含まれていても十分な磁気特性を発揮することが可能である。
【００３２】
本発明の磁石には、Ｆｅ、Ｎｄ、Ｂ、Ｓｍ、Ｃｏ、Ｎｉ及びＡｌ以外の成分も含まれており、通常その成分は以下の組成（ｗｔ％）を有する。
Ｎｄ；１３−３５、Ｐｒ；０−１０、Ｄｙ；０−１２、Ｔｂ；０−３、Ｓｍ；０−３０、Ｃｅ；０−１０、Ｂ；０．３−１．３、Ｃｏ；０−１５、Ｎｂ；０−１．５、Ｃｕ；０−１０、Ａｌ；０−５．５、Ｇａ；０−１．５、Ｎｉ０−５．５、Ｚｒ；０−０．５、Ｈｆ；０−０．５、Ｆｅ；残部。
【００３３】
より高い磁気特性を実現するに望ましい組成（ｗｔ％）は以下である。
Ｎｄ；１７−３３、Ｐｒ；０−５、Ｄｙ；０−９、Ｔｂ；０−２、Ｓｍ；０−１４、Ｃｅ；０−３、Ｂ；０．５５−１．２５、Ｃｏ；０−１３、Ｎｂ；０−０．８、Ｃｕ；０−８、Ａｌ；０−４．８、Ｇａ；０−０．８、Ｎｉ；０−４．９、Ｚｒ；０−０．３、Ｈｆ；０−０．３、Ｆｅ；残部。
【００３４】
さらに高い磁気特性を実現するに望ましい組成（ｗｔ％）は以下である。
Ｎｄ；２０−３０、Ｐｒ；０−３、Ｄｙ；０−７、Ｔｂ；０−１、Ｓｍ；０−８、Ｃｅ；０−１、Ｂ；０．８−１．１、Ｃｏ；０−８、Ｎｂ；０−０．６、Ｃｕ；０−７、Ａｌ；０−３．５、Ｇａ；０−０．２、Ｎｉ；０−３．５、Ｚｒ；０−０．３、Ｈｆ；０−０．２、Ｆｅ；残部。
【００３５】
なお、Ｎｄは優れた磁気特性を得る重要必須元素であり、Ｎｄが２０から３０ｗｔ％で最も優れた磁気特性が具現できる。
【００３６】
本発明の磁石屑は、より高い磁気性能を発揮させるためにＮｄ磁石の屑だけで構成されているのがもっとも好ましいが、Ｎｄ磁石の屑にＳｍＣｏ系の磁石屑を含んでいても高い磁気性能を発揮することが可能である。但しＳｍＣｏ焼結磁石屑の配合比率が増加するにつれて、その際得られる残留磁束密度Ｂｒや最大エネルギー積（ＢＨ）ｍａｘ等の磁気特性は単調に減少するため、実用上の観点から、或る上限を持つＳｍ含有量に限定している。
【００３７】
すなわち、ここで本発明の特徴のひとつは、通常のＮｄ系異方性ボンド磁石では実現出来ないＳｍを含有する組成領域でも優れた磁気特性が実現出来ることであり、具体的にはＳｍ量として最大６ｗｔ％のＳｍ含有量でも可能である。６ｗｔ％を超えると磁気特性が徐々に低下する。
【００３８】
ここで通常のＮｄ磁石組成と本原料屑の大きな違いは、Ｓｍ，Ｃｏ，Ｃｕ含有量であり、これらはＮｄ磁石の通常の組成外である。これは市中屑の全量または大部分がＳｍＣｏ系の組成である屑についても従来の再溶解、合金手法では不可能な再利用が、本手法で新たに回収が可能となることを特徴としている。
【００３９】
なおエポキシ樹脂塗装品も同様に、樹脂剥離除去をすること無く、本発明の方法で全く問題なく優れた異方性希土類ボンド磁石が得られる。
【００４０】
本発明の異方性希土類ボンド磁石は、前記のように回収した磁石を前処理、不純物の除去等をせずにそのまま用いるため、比較的高い比率のO（酸素）量、C（炭素）量をふくむことになるが、その場合であっても、従来の等方性ボンド磁石および異方性ボンド磁石と同等またはそれ以上の性能を有するものである。
【００４１】
従来の異方性希土類ボンド磁石の原料合金は、優れた磁気特性を得る為、不純物のO（酸素）とC（炭素）量に限定がある。OやCが多いと磁気特性が著しく低下する。異方性希土類ボンド磁石は高純度希土類金属、鉄、ボロン他必須元素は全て高純度原料を用いる為にこれらを用いて溶解精製された磁石合金のO量は少なくとも０．０８ｗｔ％、以下、通常は０．０１ｗｔ％以下、C量は少なくとも０．０３ｗｔ％以下、通常は０．０５ｗｔ％が不可欠である。
【００４２】
一方、本発明の異方性希土類ボンド磁石の原料合金は、回収された希土類異方性焼結磁石を用いるため、焼結磁石製造工程中の酸化やバインダー添加等で増大したO量、C量を本質的に不可避で含み、その量は少なくともO量が１ｗｔ％以上、通常は４ｗｔ％以上、C量が０．４ｗｔ％以上、通常０．５ｗｔ％以上である。
【００４３】
但し、回収原料の状態によっては磁石が著しく酸化、腐食したり、あるいは磁石回収時に著しく接着剤が付着したり、あるいは塗装が付着している回収屑もあり、これらは十分な磁気特性が得られない。従って、本発明の異方性希土類ボンド磁石が、最大エネルギー積（BH）max  ９６kJ/m3以上の磁気特性を保持するためには、上限としてO量は８ｗｔ％以下、望むべくは５ｗｔ％以下、C量は７ｗｔ％以下、望むべくは４ｗｔ％以下であることが必要である。
【００４４】
本発明の異方性希土類ボンド磁石は、通常使用不可の高い量のO,Cを不純物として有する原料を使用しても、従来の等方性ボンド磁石および異方性ボンド磁石と同等またはそれ以上の優れた磁石特性、耐熱特性、耐食性を具備することを特徴のひとつとしている。
【００４５】
そして、本発明の異方性希土類ボンド磁石は、優れた磁気特性を得るためその磁石組織構造に特徴を有する。具体的には、本磁石を構成する磁石粉末平均粒径が３０から２００μｍ、さらに望ましくは５０から１７０μｍであり、なおかつ、各粒子を形成する主相の平均結晶粒径が従来の異方性希土類ボンド磁石の粒径と全く異なる粒径、すなわち、１から１５μｍさらに望ましくは１．５から１０μｍ、最も好ましくは２．０から７．０μｍの微細組織構造を有する異方性希土類ボンド磁石である。
【００４６】
希土類磁石の保磁力は、大きい結晶粒径では多磁区構造になるため保磁力は低下、小さい結晶粒径では単磁区構造ではあるものの酸化あるいは加工ひずみにより保磁力が低下する。よって磁石工程に依存する最適な結晶粒径が存在する。
【００４７】
本発明の異方性希土類ボンド磁石の各粒子を形成する主相の平均結晶粒径については、従来の異方性希土類ボンド磁石の粒径と全く異なる１から１５μｍ（ミクロン）の組織構造を有することを特徴とし、さらに優れた高保磁力を得、なおかつ酸素含有量を抑えるためには、１．５から１０μｍ、さらに好ましくは２．０から７．０μｍが最も望ましい。ここで主相とはＮｄ系回収屑の場合はＮｄ２Ｆｅ１４Ｂ金属間化合物相が主相であり、ＳｍＣｏ系ではＳｍＣｏ５もしくはＳｍ２（Ｆｅ，Ｃｏ，Ｃｕ）１７金属間化合物相が主相である。主相の体積比は全磁石の９０％以上とする。
【００４８】
磁石粉末の平均粒径は高密度かつ生産性を考慮したボンド磁石製造条件からの条件である。一方、本磁石は本質的に回収屑原料であるため、従来のナノコンポジットやＭＱＩ粉末のような急冷プロセス（いわゆるメルトスピニング）やＨＤＤＲ系の製造方法で得られるサブミクロン以下の平均結晶粒径を有するボンド磁石と本質的に異なり、またＮｄ系原料のためＳｍＦｅＮボンドとは磁石組成が全く異なる。ちなみにＭＱＩ粉末、ＨＤＤＲ，ＳｍＦｅＮの代表的な平均結晶粒径は０．０５μｍ、０．３μｍ、０．４μｍであり、当該発明磁石の平均結晶粒径の１から１５μｍよりも極めて小さい。本発明に係る磁石の特徴は、回収屑原料の特徴を最大限に生かして、従来では実現不可であった結晶粒径寸法において従来の異方性希土類ボンドと同等またはそれ以上の磁気特性が得られる事を見出した事である。
【００４９】
なおここで平均粒径測定は空孔透過方法（フィッシャ・サブシーズ・サイザー等）による測定値であり、結晶粒径は２次元金属組織写真を画像解析して導出した結晶粒径である。空孔透過方法、通称フィッシャー法（ＦＳＳＳ）とは、試料に加圧空気を透過し、透過後の圧力低下量からある換算式に基づいて平均粒度を測定するという工業的な一般的方法である。また画像解析は具体的には、倍率４００倍の金属組織写真の５０μｍ領域の視野に１０μｍピッチで縦横５本の直線を引きその切片の長さ（Ｌ）から以下の式で求めるいわゆる切断法による公称結晶粒径（ｄ）により求めている。
（式）ｄ＝１．１２８Ｌ
【００５０】
続いて、異方性希土類ボンド磁石の製造方法について説明する。
【００５１】
本発明の希土類異方性燒結磁石を原料とする異方性希土類ボンド磁石の製造方法は、希土類異方性燒結磁石を不活性雰囲気下で機械的に粉砕する工程と、前記粉砕した材料を高真空または不活性雰囲気下で４００から６００℃の温度で保持時間１２時間以上のひずみ取焼鈍処理する工程と、前記ひずみ取焼鈍処理した材料とバインダーを混錬し、磁場成型する工程とからなることを特徴とする。
【００５２】
本発明に係る異方性希土類ボンド磁石の原料となる希土類異方性燒結磁石としては、上述したような市中から回収された異方性希土類燒結磁石回収屑を使用することができる。
【００５３】
要望する最大エネルギー積（ＢＨ）ｍａｘを得る為に、磁石回収屑の成分分析と磁気特性測定を行うことが好ましい。
【００５４】
すなわち、最大エネルギー積（ＢＨ）ｍａｘが９６から２７０ｋＪ／ｍ３の範囲の任意の望む磁気特性を有する異方性希土類ボンド磁石を製造するためには、あらかじめ、回収した希土類焼結磁石をサンプリングして、その回収磁石素材の成分分析を行って、磁石の組成として、ネオジム（Ｎｄ）とサマリウム（Ｓｍ）の組成を確認しておくことが好ましい。その分析値から判断して、望む磁気特性を得る為にさらに他の成分が既知の磁石屑を追加配合調整してボンド磁石を作成することが出来る。ただそのためには種々の回収屑で後述するＣＲ値のデータを蓄積することが好ましい。
【００５５】
なお、回収された希土類異方性燒結磁石が単一の磁石屑である場合は、この成分分析は省略することができるが、特に、回収された希土類異方性燒結磁石が、種々雑多な混合物である場合は必須となり、そのサンプリング数も多い方が好ましい。
【００５６】
なお廃却前の燒結磁石の磁気特性は回収屑が混合市中屑の場合、通常、例えば、ｎ＝３〜１０ヶサンプリングした磁気特性を代表磁気特性とすることができる。磁石屑成分分析も同様にＩＣＰ等により、同じくｎ＝３〜１０ヶサンプリング分析を行うことができる。なお実施例に示す磁気特性と成分分析の数値はｎ＝３で行っている。
【００５７】
得られた成分分析値と磁気特性により、１種以上の種類の屑を混合して使用することも可能である。望ましくは、原料となる希土類異方性燒結磁石がネオジム焼結磁石回収屑、又はネオジム焼結磁石回収屑とサマリウムコバルト焼結磁石回収屑との混合物であることが好ましい。
【００５８】
なお、成分分析によりサマリウム（Ｓｍ）が、３０ｗｔ％以上検出された場合は、サマリウムコバルト焼結磁石の混入率が高く、Ｎｄ磁石ベースのよりも高い磁気特性を有する優れた異方性希土類ボンド磁石の製造には適さない原料である。
【００５９】
すなわち、回収された希土類異方性燒結磁石に成分分析の結果３０ｗｔ％以上のサマリウムが検出され、サマリウムコバルト焼結磁石の混入が多い場合は、該当回収屑を他のＮｄ磁石ベースの回収屑と希釈混合等することにより使用する。
【００６０】
本回収工程において、回収した希土類焼結磁石素材を有効活用し、最適な製造工程にて処理し最大限の異方性希土類ボンド磁石磁気特性を発揮する為に、用いた磁石素材の成分分析は不可欠である。
【００６１】
成分分析はＩＣＰあるいはＸ線蛍光分析による。また同様の理由で回収原料の磁気特性測定を行うことを必須とする。必要とする磁気特性を発揮するため、１種以上の磁石素材屑を混合して使用することも可能で、本製造方法の特徴である。成分分析と磁気特性測定により、屑性能評価を行い、用途により使用する屑の選別、配合を調整して最大の最大エネルギー積（ＢＨ）ｍａｘを得て最適化有効する必要があるためである。
【００６２】
前記した希土類異方性燒結磁石を原料とする異方性希土類ボンド磁石の製造方法の工程を以下詳細に述べる。
【００６３】
まず回収された磁石を粉砕する。粉砕はボールミル、アトライター、ジョークラッシャ等機械粉砕で行うことが可能である。ジョークラッシャで租粉砕した後、ボールミル微粉砕するといった２段処理も有効で、粒度分布を均一に出来、磁気特性を向上出来る。なお粉砕雰囲気は酸化防止の為、Ａｒ、Ｎ等の不活性雰囲気もしくはアルコール、アセトン等の溶媒中で行う。
【００６４】
本回収屑は、従来の磁石製造工程で不可欠とされている水素粉砕を一切必要としない粉砕工程を用いる。水素粉砕を用いると、プレス成型時にマイクロクラックを発生して、粉末の著しい酸化により磁気特性が低下するためである。
【００６５】
微粉砕は一般のボールミル粉砕等を用いるが、用いる原料が希土類焼結磁石という微結晶で極めて硬い合金のため、従来の高速で２から６時間のボールミルでは無く、１２から２４時間の低速のボール工程を用いる方が、磁気特性が高い。
【００６６】
なお粉砕粉末の平均粒径は３０から２００μm、さらに望ましくは５０から１７０μmにすることが高い磁気特性を得るために必要である。
【００６７】
後述するように、プレス成型時に充填密度を上げることにより、磁気特性を向上させるため、粒度の異なる２種類の粉末を用いることも有効である。特に成形性の悪い本粉末は２種類の粉末を用いる等の成型条件改善が重要である。
【００６８】
本磁石製造工程の特徴の一つは水素粉砕を用いない工程である。水素粉砕は、Ｓｍ磁石やＮｄ磁石が本質的に水素吸蔵、水素脆性を有するため、しばしば用いられている製造手法であるが、希土類屑回収産業が社会スキームとして安価、安全に大量に処理普及出来るべく汎用性のある提案とする為、水素粉砕工程を一切用いない工程を提案している。勿論水素粉砕による粉砕方法を除外するものではない。
【００６９】
本磁石粉末は粉砕後に高真空または不活性雰囲気中で熱処理が必要不可欠である。熱処理を行わないと、従来特許に見られるように（特願平４−３０３２５４）得られる保磁力の値ＨＣＪが８００ｋＡ／ｍ（１０ｋＯｅ）以下と極めて低く、磁石の耐熱特性が低い。
【００７０】
熱処理温度は４００〜６００℃の熱処理温度であるが、熱処理時間が長時間の１２時間以上、望むべくは４８時間以上必要である。６００℃を越えると、粉末が溶着、さらに拡散が起こるので、これを防ぐ為に出来れば５００℃以下が望ましい。４００℃の低温ではひずみとり熱処理時間が長く必要であり２４時間以上、あるいは４８時間以上が望ましい。
【００７１】
本ひずみとり熱処理は機械粉砕時に生じたマイクロクラック等不可避の機械ひずみの焼鈍が目的であるが、なお熱処理中の磁石粉末の酸化を防ぐ為、Ｔｉ，Ｃａ，Ｍｇ等のゲッター粉末を試料別容器に挿入して行うのが望ましい。
【００７２】
磁石成型工程は特に限定はされず、圧縮成型でも射出成型でもよい。具体的には、例えば、まず得られた粉末を次にバインダー混錬する。バインダーとしては圧縮成型では、エポキシ樹脂、射出成型ではＰＡ樹脂（ナイロン１２等）、耐熱性ＰＰＳ等の熱可塑性樹脂を用いる。高い磁気特性を維持するために、バインダー量は成形性を損なうことの無い下限の添加量に抑えることが必要で、圧縮成型では３−７ｗｔ％、射出成型では５−１０ｗｔ％にする。そのほか、酸化防止剤、ステアリン酸系の金型潤滑剤等を製品形状寸法に応じて、０．８ｗｔ％以下添加してもよい。
【００７３】
圧縮プレス成型では、磁場プレス方式が採用可能で、直角成型、平行成型、ラジアル成型、径２極成型等の磁石形状に対応した成型が可能である。成型圧力は高成型密度化により高い磁気特性を実現するため０．９Ｔｏｎ／ｃｍ２以上、望ましくは６．５Ｔｏｎ／ｃｍ２以上、さらに望ましくは８．５Ｔｏｎ／ｃｍ２以上である。
【００７４】
磁石成型工程において２種類以上の粒度を有する粉末を用いて磁場成型する手法も有効であるが、本原料合金系ではこの手法は極めて有効で、混合する２種の粉末の平均粒度比ＣｐがＣｐ＝０．１〜０．３を有する粉末を用いた場合に磁気特性が優れる。なお望ましくはＣｐ＝０．１５〜０．２５である。
【００７５】
またこの２種の粉末の混合配合比Ｋｐとすると、Ｋｐ＝１．５〜４．０に混錬すると高密度化され高い優れた磁気特性が得られる。Ｋｐはさらに望ましくはＫｐ＝２．０〜３．５である。なおＫｐは（粗大粒子重量）／（微小粒子重量）である。本Ｃｐ、Ｋｐの条件は射出成型プレスにおいても同様である。
【００７６】
本実施形態においては、成型体密度を上げやすい湿式成型も極めて有効な方法である。湿式成型法は既に希土類燒結磁石の製造方法で用いられているが、通常乾式工程より高コストでありまた焼結時に脱溶媒工程が必要なため限定的に採用されているが、市中回収屑の成型方法として報告された先行技術論文は見当たらない。本実施形態では、この湿式成型が極めて有効であることを見出した。
【００７７】
本実施形態においては、さらに、圧縮成型もしくは湿式成型に続いて冷間等方性プレス（以下ＣＩＰ）をする２段プレス成型を採用してもよい。CIPによる高成型圧力を印加して成型体を高密度化することにより高磁気特性化することが有効であるからである。ＣＩＰが効果のある圧力は２００ＭＰａ以上、望ましくは３００ＭＰａ以上である。ＣＩＰ媒体はグリセリン等の溶媒、ＣＩＰ圧力印加時間は１０から２０分である。
【００７８】
湿式プレス成型は、主として金型表面の摩擦係数の改善による高密度化に、ＣＩＰは全方向からの静水圧による高密度化にと異なった寄与をするため、湿式成型とＣＩＰを組み合わせた複合的な効果を有する多段プレスが有効である。これら粉体成型は従来の希土類燒結磁石の効果にはほとんど顕在しなかった希土類燒結屑粉末の機械的性質、粒度分布等の粉末物性に固有の特徴である。
【００７９】
湿式成型に用いる溶媒はアルコール系やアセトン等の有機溶媒あるいは潤滑オイルやガソリン等が可能である。これら溶媒下の磁場成型により、プレス成型圧力を通常の乾式圧力よりも２０−３０％低減可能であり、かつ成型時の剥離、割れ、欠け等が著しく改善される。湿式成型では本質的に不可避の脱溶媒工程が必要であるが、本提案の異方性希土類ボンド磁石の製造方法において一切不要であるため極めて有効な成型となる。
【００８０】
またプレス磁石製造方法において、高密度化を図る為、磁場成型工程中にエアタッピング、超音波タッピング等の粉末充填タッピング工程が高タップ密度を得て本粉末の成型手法として極めて有効である。タッピングは磁場成型の金型に振動伝達盤を取り付ける等により、圧搾空気の圧力振動を伝播して行う。あるいは、予め仮プレスパッケージ内でエアタッピングを行ったグリーン成型体を金型内に挿入することにより、高密度化する。
【００８１】
圧縮成型、射出成型で得られた磁石はそのまま製品として実使用可能であるが、Ｎｉメッキ、エポキシコーティング、等を行うことにより、腐食性、耐食性を要求される用途への適用も可能である。これら表面処理を施すことにより、回収した希土類異方性焼結磁石から製造しているにも関わらず、通常市販の異方性希土類ボンド磁石と同等またはそれ以上の耐食信頼性を有する。耐食性評価は、具体的には８０℃×９０％ＲＨ条件において行う。
【００８２】
以上の異方性希土類ボンド磁石の製造方法により、最大エネルギー積（ＢＨ）ｍａｘが９６から２７０ｋＪ／ｍ３のエネルギー積と、高い規格角型比ｐ０．７０を実現、さらに分析値に基づいて焼結磁石屑を選定する事により、保磁力ＨｃＪが８００ｋＡ／ｍ以上の従来の異方性希土類ボンド磁石を上回る優れた磁気特性を実現できる。
【００８３】
本発明においては、廃棄される希土類焼結磁石を再利用することを目的とするため、廃棄する前に当初磁石材料が保有していた磁気特性の再現性を確保するのではなく、廃棄磁石材料の形態、不純物、コーティングの有無等に応じて、一段または数段下（カスケード）の磁気特性を有する磁石材料を具現化して有効利用することになるが、それでもその磁力は従来の等方性希土類ボンド磁石および異方性希土類ボンド磁石以上の性能を有するものである。
【００８４】
ここで実施例に示すＣＲ率の定義を以下に示す。
【００８５】
廃却前の焼結磁石の最大エネルギー積をα、作製された異方性希土類ボンド磁石の最大エネルギー積（β）とし、ＣＲ率＝β／α
【００８６】
本発明においてＣＲ率は、通常０．３から０．７になる。ＣＲ率は、回収した磁石を前処理なしに粉砕するだけで原料とするため０．７が上限であり、通常は０．６５もしくは大量生産では最大０．６０が量産可能レベルである。下限は磁石コスト／磁気パーフォーマンス上、通常０．３０以上、望ましくは０．４５、さらに望ましくは０．５５以上である。ＣＲ率が０．３以下では通常の市販等方性希土類ボンド磁石に対してコストメリットが少ない。
【００８７】
最大エネルギー積（ＢＨ）ｍａｘが９６から２７０ｋＪ／ｍ３のエネルギー積と、高い規格角型比ｐ０．７０を実現、さらに分析値に基づいて焼結磁石屑を選定する事により、保磁力ＨｃＪが８００ｋＡ／ｍ以上の優れた磁気特性を実現できる。このことは、永久磁石の実用上極めて重要である耐熱性、具体的には熱減磁特性が十分に高いことを示している。
【００８８】
一般に永久磁石の熱減磁特性を上げるには、保磁力ＨｃＪと減磁曲線の角型性Ｈｋが大きいことが必要である。ここでＨｋはＪ−Ｈ減磁曲線上で磁化Ｊの値が残留磁束密度（Ｂｒ）の９０％となる磁界Ｈの値として定義される。ただし、角型性Ｈｋの値は永久磁石材質で異なる為、数値を規格化して評価する必要があり、本発明では、便宜的に保磁力ＨcJで規格化した値、規格化角型比ｐをｐ＝Hk/HcJで定義して用いる。
【００８９】
現在の異方性希土類ボンド磁石の熱減磁特性が実用上いまだ不十分な最大の理由は、保磁力ＨｃＪの値が低いことと、規格化角型比ｐ値が低いことである。現在の異方性希土類ボンド磁石はＨＤＤＲ又はｄ−ＨＤＤＲという工程を用いているＨＤＤＲ型磁石とＳｍＦｅ合金を窒化処理して作成するＳｍＦｅＮ型の２種類である。これらＨＤＤＲ型異方性希土類ボンド磁石もＳｍＦｅＮ型異方性希土類ボンド磁石いずれも燒結磁石並みの高い保磁力ＨｃＪと高い規格化角型比ｐ値は得られていない。
【００９０】
特に熱減磁特性に大きく影響する規格化角型比ｐ値は、磁石の製造プロセス、均一性に大きく起因する。ＨＤＤＲ磁石ではその再結合過程(Desorption)工程で結晶粒を完全に同一方向に配向形成させる異方性化技術は非常に困難、またSmFeNに関してもSmFe合金に表面から窒素を均一に拡散かつ均一に反応させる技術が非常に難しく、高い規格化角型比ｐは得られていない。
【００９１】
一方、希土類燒結磁石は数ミクロンの微小単結晶に機械的に微粉砕された粉末を磁場成型しているため極めて結晶粒配向度が高く、かつ本発明の粉末粒子の平均結晶粒径は従来の異方性希土類ボンド磁石の粒径と全く異なる３０から２００ミクロンと当初の結晶粒よりもはるかに大きいため、結晶粒配向度を乱すことなく高い規格化角型比ｐがそのまま比較的容易に実現可能である。本発明磁石は通常工程においても規格化角型比０．７０以上、最大０．９０以上を有する極めてｐ値の高い、即ち熱減磁等の温度特性の優れた異方性希土類ボンド磁石となる。優れた耐熱性を有するためには、保磁力が高いことに加えて、規格化角型比ｐが高いことが不可欠である。
【００９２】
本発明は、このように原料として異方性希土類燒結磁石原料を利用することを特徴とするため、従来の異方性希土類ボンド磁石よりも本質的にはるかに高い保磁力とかつ高いｐ値が得られる。
【００９３】
現在の市販の異方性希土類ボンド磁石の保磁力ＨｃＪは１，１００から１，５００ｋＡ／ｍ，規格化角型比ｐは、０．２から０．３、最大でも０．４である。この等方性希土類ボンド磁石耐熱性、具体的には熱減磁は大よそ約１２０−１４０℃である。
【００９４】
一方、本発明の異方性希土類ボンド磁石は、保磁力ＨｃＪが最大で２，０００ｋＡ／ｍ，規格化角型比ｐは通常工程でも０．７０−０．８５、最大で燒結磁石並みの０．９０以上が可能である。保磁力が２，０００ｋＡ／ｍ、規格化角型比ｐが０．８５の優れた特性を有する本発明磁石によれば、耐熱性は通常でも１４０℃あるいは１８０℃、最高で２００℃が実現可能である。このように極めて高い角型性を有する異方性燒結磁石材料を原料とするため、本発明の磁石は本質的に極めて優れた規格化角型比ｐを有する高耐熱性の異方性希土類ボンド磁石となる。
【００９５】
このように、本発明の異方性希土類ボンド磁石の性能上の最大の特徴のひとつは耐熱性、具体的には熱減磁特性である。
【００９６】
熱減磁特性は或るPc（パーミアンス係数、通常Pc=1もしくは2）で高温、長時間（通常1000hr)後の磁束の減少量で評価される。その磁束減少量の目安が通常５％となる最高温度で耐熱性を評価する。現在異方性希土類ボンド磁石の耐熱性は通常約１２０℃である、と言われるのは、1000hr後の磁束減少量が120℃で５％となるため、実用上はこの１２０℃温度が使用可能上限温度であるという意味である。
【００９７】
現状市販の異方性希土類ボンド磁石耐熱性は大よそ約１２０−１４０℃である。たとえば異方性のSmFeNボンド磁石は、量産レベルで高々１３０℃、研究レベルで最高温度１５０℃が報告されている。（例えば日本ボンド磁性材料協会  ＢＭNews、No43, 2010)。
【００９８】
本発明は、回収屑に含まれるNd磁石回収屑が量的に多い市場であることから基本的にNd基の材料系であり、その耐熱性が通常でも１４０℃、さらに１８０℃を越える良好な温度特性を有する異方性希土類ボンド磁石である。すなわち従来の異方性希土類ボンドの耐熱性１２０−１４０℃を上回る耐熱性が得られている。
【００９９】
本発明は具体的にはＰｃ＝２，  １４０℃ｘ１０００ｈｒ条件で熱減磁５％以下、さらには同上条件下で１６０℃を超えるもの、さらに回収屑を選別利用かつバインダー種類と添加量等の磁粉以外の製造条件も併せて選定することにより耐熱性１８０℃を超えるきわめて優れた耐熱性を提供することができる。
【０１００】
一方では、現在市販されているα―ＨＤＤＲの製造方法による異方性希土類ボンド磁石の熱減磁特性はＰｃ＝２，  １５０℃ｘ１０００ｈｒで、熱減磁約１１％と大きいことが知られている。
【０１０１】
本発明の異方性希土類ボンド磁石の磁石性能上のもう一つの特徴は高い耐食性であり、本磁石が長期間の使用に十分適用可能な長期信頼性と安定性を有していることである。
【０１０２】
圧縮成型、射出成型で得られた本磁石はそのまま製品として実使用可能であるが、Ｎｉメッキ、エポキシコーティング、等の表面処理を施すことにより、通常市販の異方性希土類ボンド磁石以上の高耐食信頼性を有する。耐食性評価は、通常実施されている８０℃×９０％ＲＨ条件において行い、通常異方性希土類ボンド磁石材料は２００から４００時間が耐食性の限界であることが知られている。
【０１０３】
本発明の異方性希土類ボンド磁石は８０℃×９０％ＲＨ条件下での耐食性が約３００時間以上有する。さらに十分な表面処理を施すことにより最長で５００時間まで外貌変化の無い優れた耐食性を有するものも可能である。
【０１０４】
温度と湿度の腐食加速試験から推定される寿命予測に参考までに換算すると、８０℃×９０％ＲＨ×５００時間は、例えば２３．８℃×７８％ＲＨで約２０年、１６．２℃×６７％ＲＨで約１１５年に相当し、本異方性希土類ボンド磁石が実用上十分な長期耐食性、長期信頼性を有していることがわかる。
【０１０５】
通常市販の異方性ボンド磁石材料では２００から４００時間が耐食性の限界であることが知られている。本発明の異方性ボンド磁石はこれらより同等またはそれ以上の約３００時間、さらに十分な表面処理を施すことにより最長で５００時間まで外貌変化の無い優れた長期耐食性、長期信頼性を有する磁石も可能である。
【実施例】
【０１０６】
＜実施例１＞
出発原料の市中回収屑の磁気特性測定とＩＣＰ成分分析（ｎ＝３）を行い、以下の特性と分析値を得た（表１−１、表１−２）。この回収屑のＯ量、Ｃ量の分析値は、おのおの４．３ｗｔ％、０．８ｗｔ％であった。また平均結晶粒径はｎ＝５測定により、６．２μｍであった。この合金粉末をアセトン中でボールミル粉砕行い、プレス成型粉末を得た。平均粒度は７５μｍである。得られた粉末は５５０℃ｘ２４ｈｒでＴｉゲッター材を入れた高真空中で熱処理後、この成型粉末にエポキシバインダーを４．５ｔ％添加して混錬してコンパウンドを得、磁場中で４．０Ｔｏｎ／ｃｍ２で圧縮成型した後、さらに３００ＭＰａの圧力で１０分間ＣＩＰ処理する。得られた異方性ボンド磁気特性と回収した磁石の磁気特性（ｎ＝５）測定した平均磁気特性と共に以下示す。本回収屑はＮｄ磁石単独の成分であり得られたＣＲは０．６４であった。【０１０７】
2012017574.tif 000002
【０１０８】
2012017574.tif 000003
【０１０９】
＜実施例２＞
出発原料の市中回収屑の磁気特性測定とＩＣＰ成分分析（ｎ＝３）を行い、以下の特性と分析値を得た（表２−１、表２−２）。この回収屑のＯ量、Ｃ量の分析値は、おのおの４．８ｗｔ％、０．９ｗｔ％であった。また平均結晶粒径はｎ＝５測定により、８．２μｍであった。この合金粉末をアセトン中でボールミル粉砕行い、プレス成型粉末を得た。平均粒度は５１μｍである。得られた粉末は５５０℃ｘ２４ｈｒでＴｉゲッター材を入れた高真空中で熱処理後、この成型粉末にエポキシバインダーを４．５％添加して混錬してコンパウンドを得、４．０Ｔｏｎ／ｃｍ２で磁場中圧縮成型した後、さらに３００ＭＰａの圧力で１０分間ＣＩＰ処理する。【０１１０】
本回収屑はＮｄ磁石とＳｍを一部含有する成分であり得られたＣＲは０．６９であった。【０１１１】
2012017574.tif 000004
【０１１２】
2012017574.tif 000005
【０１１３】
＜実施例３＞
出発原料の市中回収屑の磁気特性測定とＩＣＰ成分分析（ｎ＝３）を行い、以下の特性と分析値を得た（表３−１、表３−２）。この回収屑のＯ量、Ｃ量の分析値は、おのおの３．５ｗｔ％、２．４ｗｔ％であった。また平均結晶粒径はｎ＝５測定により、９．５μｍであった。この合金粉末をアセトン中でボールミル粉砕行い、プレス成型粉末を得た。平均粒度は８５μｍである。得られた粉末は５５０℃ｘ２４ｈｒでＴｉゲッター材を入れた高真空中で熱処理後、この成型粉末にナイロン１２バインダーを６．５ｗｔ％添加して混錬してコンパウンドを得、磁場中で射出成型した。得られた異方性ボンド磁気特性の回収した磁石の磁気特性から導出したＣＲは０．４７であった。【０１１４】
本回収屑はＮｄ磁石とＳｍを一部含有する成分であるが、ＳｍＣｏ磁石の含有量は実施例２よりも多く、得られたＣＲは０．４７であった。【０１１５】
2012017574.tif 000006
【０１１６】
2012017574.tif 000007
【０１１７】
＜実施例４＞
出発原料の市中回収屑の磁気特性測定とＩＣＰ成分分析（ｎ＝３）を行い、以下の特性と分析値を得た（表４−１、表４−２）。この回収屑のＯ量、Ｃ量の分析値は、おのおの６．９ｗｔ％、３．２ｗｔ％であった。なお用いた市中屑はほとんど全量Ｎｉメッキ品の回収屑である。また平均結晶粒径はｎ＝５測定により、７．０μｍであった。この合金粉末をまずジョークラッシャで粗粉砕した後、アセトン中でボールミル微粉砕行い、プレス成型粉末を得た。平均粒度は６３μｍである。得られた粉末は５５０℃ｘ２４ｈｒでＴｉゲッター材を入れた高真空中で熱処理後、この成型粉末にエポキシバインダーを４．５ｔ％添加して混錬してコンパウンドを得、３．５Ｔｏｎ／ｃｍ２で磁場中圧縮射出成型した後、さらに３００ＭＰａの圧力で１０分間ＣＩＰ処理する。【０１１８】
またエアタッピング効果を検証する為、磁場成型時に圧搾空気を用いたエアタッピングを行って、成型前のグリーン密度を高めた後に成型しさらに圧縮成型後後、さらに３００ＭＰａの圧力で１０分間ＣＩＰ処理して異方性ボンド磁石を作成した。【０１１９】
本回収屑は全量Ｎｄ磁石屑の成分であった。【０１２０】
得られた異方性ボンド磁気特性のＣＲは０．６１，エアタッピングするとＣＲは０．６８と向上することがわかった。エアタッピング有り無しにかかわらず、Ｎｉメッキ回収屑も良好な磁気特性が得られることを確認した。【０１２１】
2012017574.tif 000008
【０１２２】
2012017574.tif 000009
【０１２３】
＜実施例５＞
出発原料の市中回収屑の磁気特性測定とＩＣＰ成分分析（ｎ＝３）を行い、以下の特性と分析値を得た（表５−１、表５−２）。この回収屑のＯ量、Ｃ量の分析値は、おのおの５．８ｗｔ％、１．８ｗｔ％であった。また平均結晶粒径はｎ＝５測定により、８．７μｍであった。この合金粉末をアセトン中でボールミル粉砕行い、プレス成型粉末を得た。平均粒度は９５ミクロンである。得られた粉末は５５０℃ｘ２４ｈｒでＴｉゲッター材を入れた高真空中で熱処理後、この成型粉末にＰＰＳバインダーを６．５ｔ％添加して混錬してコンパウンドを得、磁場中で射出成型した。成型後にエポキシスプレーコーティングを施して信頼性も確認した。【０１２４】
本回収屑はＮｄ磁石とＳｍ等を一部含有する成分であり得られたＣＲは０．４９であった。【０１２５】
また本発明の磁石の耐食性、信頼性を市販のＳｍＦｅＮ異方性ボンド磁石と共に評価した（表５−３）。比較例の市販ＳｍＦｅＮ異方性ボンド磁石は入手後、本発明磁石と同一エポキシスプレーコーティング条件で処理した。耐食性を８０℃ｘ９０％ＲＨの条件で試験したところ、市販のＳｍＦｅＮ赤点錆発生磁石は３００時間で既に微小赤点錆発生、一方本発明磁石は６００時間まで錆発生は起こらず、現状市販異方性ボンド磁石よりも極めて優れた長期耐食性、長期安定性を有することがわかった。これは用いた原料が微細でかつ均一な組織を有する焼結磁石のため、結晶粒界等からの腐食とその内部進行が非常に起こりにくい為と推定している。【０１２６】
2012017574.tif 000010
【０１２７】
2012017574.tif 000011
【０１２８】
2012017574.tif 000012
【０１２９】
＜実施例６＞
出発原料の市中回収屑の磁気特性測定とＩＣＰ成分分析（ｎ＝３）を行い、以下の特性と分析値を得た（表６−１、表６−２）。この回収屑のＯ量、Ｃ量の分析値は、おのおの４．１ｗｔ％、２．６ｗｔ％であった。Ｎｄ磁石の一部は大部分Ａｌ（アルミニウム）表面処理の回収屑であった。また平均結晶粒径はｎ＝５測定により、６．３μｍであった。この合金粉末をアセトン中でボールミル粉砕行い、粉砕時サンプリングにより、プレス成型粉末を得た。各々平均粒度は１４，５９μｍである。（Ｃｐ＝０．２４）これら得られた粉末は５５０℃ｘ２４ｈｒでＴｉゲッター材を入れた高真空中で熱処理後、この２種の粉末をＫｐ＝２．０で配合し混合、さらにこの成型粉末にエポキシバインダーを４．５ｗｔ％添加して混錬してコンパウンドを得、４．０Ｔｏｎ／ｃｍ２で磁場中圧縮成型、その後さらに３００ＭＰａの圧力で１０分間ＣＩＰ処理する。得られた異方性ボンド磁気特性のＣＲは０．４３であり、回収屑はＡｌ表面処理したＮｄ磁石、一部ＳｍＣｏ磁石であったが、良好な異方性ボンド磁石の磁気特性が得られている。【０１３０】
2012017574.tif 000013
【０１３１】
2012017574.tif 000014
【０１３２】
得られた異方性ボンド磁石の熱減磁特性を比較の為市販の等方性ボンド磁石、異方性ボンド磁石と比較評価した（表６−３）。熱減磁評価条件はＰｃ＝２，保持温度が１４０℃もしくは１８０℃で１，０００ｈｒである。本表にあるように、本発明磁石は１４０℃で１．８％、１８０℃においても３．６％という極めて低い熱減磁量を達成していることがわかる。一方、比較例の市販の等方性、異方性いずれの磁石においても熱減磁量が１４０℃、１８０℃いずれの温度においても極めて大きく、本発明磁石が優れた耐熱使用温度を具備していることがわかる。この理由は、用いた回収焼結磁石屑が成分分析結果からわかるようにＤｙやＴｂ等の多い高耐熱性を有する磁石成分であることに大きく起因していると推測する。【０１３３】
2012017574.tif 000015
【０１３４】
＜実施例７＞
出発原料の市中回収屑の磁気特性測定とＩＣＰ成分分析（ｎ＝３）を行い、以下の特性と分析値を得た（表７−１、表７−２）。この回収屑のＯ量、Ｃ量の分析値は、おのおの３．７ｗｔ％、２．１ｗｔ％であった。また平均結晶粒径はｎ＝５測定により、７．２μｍであった。この合金粉末をアセトン中でボールミル粉砕行い、プレス成型粉末を得た。平均粒度は５８μｍである。得られた粉末は５５０℃ｘ２４ｈｒでＴｉゲッター材を入れた高真空中で熱処理後、この成型粉末にエポキシバインダーを４．５ｗｔ％添加して混錬してコンパウンドを得、さらに無機溶媒と混合して磁場中で４．０Ｔｏｎ／ｃｍ２で湿式圧縮成型した後、さらに３００ＭＰａの圧力で１０分間ＣＩＰ処理する。得られた異方性ボンド磁気特性のＣＲは０．６２であった。【０１３５】
2012017574.tif 000016
【０１３６】
2012017574.tif 000017
【０１３７】
得られた異方性ボンド磁石の熱減磁特性を比較の為市販の等方性ボンド磁石、異方性ボンド磁石と比較評価した（表７−３）。熱減磁評価条件はＰｃ＝２，保持温度が１４０℃もしくは１８０℃で１，０００ｈｒである。本表にあるように、本発明磁石は１４０℃で２．３％、１８０℃においても４．２％という極めて低い熱減磁量を達成していることがわかる。一方、比較例の異方性ＳｍＦｅＮボンド磁石は熱減磁量が１４０℃、１８０℃いずれの温度でも極めて大きく、本発明磁石が優れた耐熱使用温度を具備していることがわかる。この理由は、用いた回収焼結磁石屑が成分分析からわかるようにＤｙやＴｂ等の多い高耐熱性を有する焼結磁石であることに大きく起因していると推測する。【０１３８】
2012017574.tif 000018
【０１３９】
<実施例７−２＞
実施例７の出発原料市中回収屑により得られた平均粒度５８μｍの粉末をＴｉゲッター材と共に高真空中で（ａ）４００℃ｘ４８ｈｒ，（ｂ）６００℃ｘ１２ｈｒの各々の条件で熱処理後、この成型粉末にエポキシバインダーを４．５ｗｔ％添加して混錬してコンパウンドを得、さらに無機溶媒と混合して磁場中で４．０Ｔｏｎ／ｃｍ２で湿式圧縮成型した後、さらに３００ＭＰａの圧力で１０分間ＣＩＰ処理する。得られた異方性ボンド磁気特性の各々のＣＲは（ａ）０．５７，（ｂ）０．５５であった。実施例７−２（ａ）、（ｂ）の磁気特性を表７−４に示す。【０１４０】
2012017574.tif 000019
【０１４１】
＜実施例８＞
出発原料の市中回収屑の磁気特性測定とＩＣＰ成分分析（ｎ＝３）を行い、以下の特性と分析値を得た（表８−１、表８−２）。この回収屑のＯ量、Ｃ量の分析値は、おのおの６．５ｗｔ％、３．９ｗｔ％であった。また平均結晶粒径はｎ＝５測定により、８．２μｍであった。この合金粉末をアセトン中でボールミル粉砕行い、プレス成型粉末を得た。平均粒度は８４μｍである。得られた粉末は４００℃ｘ４８ｈｒでＣａゲッター材を入れた高真空中で熱処理後、この成型粉末にエポキシバインダーを３．８ｗｔ％添加して混錬してコンパウンドを得、磁場中で５．０Ｔｏｎ／ｃｍ２で圧縮成型した後、さらに３００ＭＰａの圧力で１０分間ＣＩＰ処理する。得られた異方性ボンド磁気特性と回収した磁石の磁気特性（ｎ＝５）測定した平均磁気特性と共に以下示す。得られた異方性ボンド磁石のＣＲは０．４３であった。【０１４２】
2012017574.tif 000020
【０１４３】
2012017574.tif 000021
【０１４４】
＜考察＞
以上より、本発明に係る異方性希土類ボンド磁石並びに本発明に係る製造方法で得られた異方性希土類ボンド磁石は、特定の成分組成を有し、３０〜２００μｍの粒子平均粒径、かつ１〜１５μｍの平均結晶粒径を有すること、及び９６〜２７０ｋＪ／ｍ３という高い磁石特性（最大エネルギー積）を有することが明らかとなった。【０１４５】
このように本発明に係る異方性希土類ボンド磁石は従来の磁石に比べて優れた磁石特性を有すること、また、本発明の製造方法によれば、回収屑を用いてもこのような優れた磁石が得られることがわかった。
【産業上の利用可能性】
【０１４６】
希土類ボンド磁石の市場は、JABM（日本ボンド磁性材料協会）によれば、２００８年統計では国内市場が約１００億、全世界での市場は約５００億と推定されている。また市場の伸び率は年間約１１％、今後も需要拡大が予測されている。【０１４７】
現在の市販の希土類ボンド磁石は大部分が等方性ボンド磁石である。異方性ボンド磁石は現在までその市場性、磁石材料性能、量産コスト等理由で大量に普及可能な材料が無いのが現状であり、異方性希土類ボンド磁石の希土類ボンド磁石の全市場に対する現在の市場占有率は数％と非常に低い。【０１４８】
本発明の磁石材料が入手可能となれば、まず等方性から本発明の異方性ボンド磁石への転換が急速に進むであろう。即ち等方性から異方性への転換により、電子部品の小型、軽量、省資源、省エネルギー、高効率化が可能となる。【０１４９】
また従来等方性ボンド磁石では実現不可能であった新規な用途、分野への適用も可能となる。
【国際調査報告】
2012017574.tif 000022
2012017574.tif 000023
2012017574.tif 000024
2012017574.tif 000025